(57)【要約】耐衝撃性、引張強度および成形加工性に優れるゴム変性スチレン系樹脂組成物を提供する。ゴム変性スチレン系樹脂（Ｅ）９９．９〜９７重量％およびポリオルガノシロキサン含有グラフト共重合体（Ｄ）０．１〜３重量％からなる樹脂組成物であって、ポリオルガノシロキサン含有グラフト共重合体（Ｄ）が、オルガノシロキサン９９．９〜９９．６重量％とグラフト交叉剤０．１〜０．４重量％とを重合してなるポリオルガノシロキサン（Ａ）を用いた特定の共重合体であることを特徴とするゴム変性スチレン系樹脂組成物により達成できる。【特許請求の範囲】
【請求項１】
ゴム変性スチレン系樹脂（Ｅ）９９．９〜９７重量％およびポリオルガノシロキサン含有グラフト共重合体（Ｄ）０．１〜３重量％からなるゴム変性スチレン系樹脂組成物であって、ポリオルガノシロキサン含有グラフト共重合体（Ｄ）が、オルガノシロキサン９９．９〜９９．６重量％とグラフト交叉剤０．１〜０．４重量％とを重合してなるポリオルガノシロキサン（Ａ）を用いた次の（ａ−１）及び（ａ−２）から選ばれるいずれか一方の共重合体であることを特徴とするゴム変性スチレン系樹脂組成物。
（ａ−１）ポリオルガノシロキサン含有グラフト共重合体（Ｄ）が、ポリオルガノシロキサン（Ａ）８６〜９４．９９重量部の存在下に、分子内に重合性不飽和結合を２つ以上含む多官能性単量体（ｂ−１）１００〜５０重量％およびその他の共重合可能な単量体（ｂ−２）０〜５０重量％からなる単量体（Ｂ）０．０１〜５重量部を重合し、さらにビニル系単量体（Ｃ）５〜１３．９９重量部（（Ａ）、（Ｂ）および（Ｃ）を合わせて１００重量部）を重合して得られる共重合体、
（ａ−２）ポリオルガノシロキサン含有グラフト共重合体（Ｄ）が、ポリオルガノシロキサン（Ａ）７２．５重量部以上、８６重量部未満の存在下に、ビニル系単量体（Ｃ）２７．５〜１４重量部（（Ａ）、（Ｃ）を合わせて１００重量部）を重合して得られる共重合体。
【請求項２】
ポリオルガノシロキサン含有グラフト共重合体（Ｄ）が、オルガノシロキサン９９．９〜９９．６重量％とグラフト交叉剤０．１〜０．４重量％とを重合してなるポリオルガノシロキサン（Ａ）を用いた（ａ−１）の共重合体であることを特徴とする請求項１に記載のゴム変性スチレン系樹脂組成物。
【請求項３】
ポリオルガノシロキサン含有グラフト共重合体（Ｄ）が、オルガノシロキサン９９．９〜９９．６重量％とグラフト交叉剤０．１〜０．４重量％とを重合してなるポリオルガノシロキサン（Ａ）を用いた（ａ−２）の共重合体であることを特徴とする請求項１に記載のゴム変性スチレン系樹脂組成物。
【請求項４】
ゴム変性スチレン系樹脂（Ｅ）９９．９〜９９．１重量％およびポリオルガノシロキサン含有グラフト共重合体（Ｄ）０．１〜０．９重量％からなることを特徴とする、請求項１から３のいずれかに記載のゴム変性スチレン系樹脂組成物。
【請求項５】
ポリオルガノシロキサン含有グラフト共重合体（Ｄ）におけるビニル系単量体（ｂ−２）および（Ｃ）が、芳香族ビニル系単量体、シアン化ビニル系単量体、（メタ）アクリル酸エステル系単量体、カルボキシル基含有ビニル系単量体およびマレイミド系単量体よりなる群から選ばれた少なくとも１種の単量体であることを特徴とする、請求項１から４のいずれかに記載のゴム変性スチレン系樹脂組成物。
【発明の詳細な説明】
【技術分野】  本発明は、粉体特性に優れ、かつゴム変性スチレン系樹脂の耐衝撃性を大きく向上させるポリオルガノシロキサン含有グラフト共重合体、および該共重合体を少量配合するゴム変性スチレン系樹脂組成物に関する。
【背景技術】  ゴム変性スチレン系樹脂、特にＡＢＳ樹脂は、優れた耐衝撃性、耐熱性、剛性、加工性などを有するため、各種雑貨、自動車の内外装用部材、ジャー炊飯器、電子レンジなどの家電製品のハウジングや部品、電話機、ファクシミリなどのＯＡ機器のハウジングや部品などに広く使用されている。
近年、ＡＢＳ樹脂の欠点である耐侯性を改良するために、ＡＢＳ樹脂のゴム成分を、光、熱に対し不安定な二重結合を有するブタジエン系ゴムから二重結合をほとんど有さないアクリル系ゴムに置き換えたＡＡＳ樹脂が開発されている。しかし、アクリル系ゴムは、ブタジエン系ゴムに比べて耐衝撃性が発現しにくいという問題がある。
ＡＡＳ樹脂またはＡＢＳ樹脂の耐衝撃性を改良する方法として、有機系シリコーンオイルを添加する方法が提案されている（特開２００１−３１８３０号公報）。しかしながら、シリコーンオイルを添加する従来の方法では、その添加量が多い場合、成形品表面の不具合を生じさせるという問題点を有していた。
また、ゴム変性スチレン系樹脂の二次加工性を改良する方法として、ポリオルガノシロキサン含有グラフト共重合体を添加する方法が提案されている（特開平７−３３１０２５号公報）。しかしながら、該ポリオルガノシロキサン含有グラフト共重合体においてポリオルガノシロキサン量が多い場合、得られるグラフト共重合体をパウダー状態で得ることが困難であり、更に樹脂に添加した場合、外観不良や耐衝撃性が低下するという問題を有していた。
【発明の開示】
本発明は、シリコーンオイルを用いた場合、ポリオルガノシロキサン含有グラフト共重合体を用いた場合の前記のごとき問題を解消し、耐衝撃性および引張強度に優れたゴム変性スチレン系樹脂組成物を提供するものである。
本発明は、特定組成のポリオルガノシロキサン含有グラフト共重合体が粉体特性に優れ、かつゴム変性スチレン系樹脂に少量配合した際に成形品の耐衝撃性を大きく向上させ、成形品の表面性に優れたゴム変性スチレン系樹脂組成物が得られることを見出し、本発明に至った。
すなわち、本発明は、ゴム変性スチレン系樹脂（Ｅ）９９．９〜９７重量％およびポリオルガノシロキサン含有グラフト共重合体（Ｄ）０．１〜３重量％からなるゴム変性スチレン系樹脂組成物であって、ポリオルガノシロキサン含有グラフト共重合体（Ｄ）が、オルガノシロキサン９９．９〜９９．６重量％とグラフト交叉剤０．１〜０．４重量％とを重合してなるポリオルガノシロキサン（Ａ）を用いた次の（ａ−１）及び（ａ−２）から選ばれるいずれか一方の重合体であることを特徴とするゴム変性スチレン系樹脂組成物に関する。
（ａ−１）ポリオルガノシロキサン含有グラフト共重合体（Ｄ）が、ポリオルガノシロキサン（Ａ）８６〜９４．９９重量部の存在下に、分子内に重合性不飽和結合を２つ以上含む多官能性単量体（ｂ−１）１００〜５０重量％およびその他の共重合可能な単量体（ｂ−２）０〜５０重量％からなる単量体（Ｂ）０．０１〜５重量部を重合し、さらにビニル系単量体（Ｃ）５〜１３．９９重量部（（Ａ）、（Ｂ）および（Ｃ）を合わせて１００重量部）を重合して得られる共重合体、
（ａ−２）ポリオルガノシロキサン含有グラフト共重合体（Ｄ）が、ポリオルガノシロキサン（Ａ）７２．５重量部以上、８６重量部未満の存在下に、ビニル系単量体（Ｃ）２７．５〜１４重量部（（Ａ）、（Ｃ）を合わせて１００重量部）を重合して得られる共重合体。
好ましい実施態様としては、ポリオルガノシロキサン含有グラフト共重合体（Ｄ）が、オルガノシロキサン９９．９〜９９．６重量％とグラフト交叉剤０．１〜０．４重量％とを重合してなるポリオルガノシロキサン（Ａ）を用いた（ａ−１）の共重合体であることを特徴とするゴム変性スチレン系樹脂組成物に関する。
好ましい実施態様としては、ポリオルガノシロキサン含有グラフト共重合体（Ｄ）が、オルガノシロキサン９９．９〜９９．６重量％とグラフト交叉剤０．１〜０．４重量％とを重合してなるポリオルガノシロキサン（Ａ）を用いた（ａ−２）の共重合体であることを特徴とするゴム変性スチレン系樹脂組成物に関する。
好ましい実施態様としては、ゴム変性スチレン系樹脂（Ｅ）９９．９〜９９．１重量％およびポリオルガノシロキサン含有グラフト共重合体（Ｄ）０．１〜０．９重量％からなることを特徴とするゴム変性スチレン系樹脂組成物に関する。
好ましい実施態様としては、ポリオルガノシロキサン含有グラフト共重合体（Ｄ）におけるビニル系単量体（ｂ−２）および（Ｃ）が、芳香族ビニル系単量体、シアン化ビニル系単量体、（メタ）アクリル酸エステル系単量体、カルボキシル基含有ビニル系単量体およびマレイミド系単量体よりなる群から選ばれた少なくとも１種の単量体であることを特徴とするゴム変性スチレン系樹脂組成物に関する。
【発明を実施するための最良の形態】  本発明のポリオルガノシロキサン含有グラフト共重合体（Ｄ）は、（ａ−１）ポリオルガノシロキサン（Ａ）８６〜９４．９９重量部の存在下に、分子内に重合性不飽和結合を２つ以上含む多官能性単量体（ｂ−１）１００〜５０重量％およびその他の共重合可能な単量体（ｂ−２）０〜５０重量％からなる単量体（Ｂ）０．０１〜５重量部を重合し、さらにビニル系単量体（Ｃ）５〜１３．９９重量部（（Ａ）、（Ｂ）および（Ｃ）を合わせて１００重量部）を重合して得られるもの。または、（ａ−２）ポリオルガノシロキサン（Ａ）７２．５重量部以上、８６重量部未満の存在下に、ビニル系単量体（Ｃ）２７．５〜１４重量部（（Ａ）、（Ｃ）を合わせて１００重量部）を重合して得られるものである。
本発明のポリオルガノシロキサン（Ａ）は、オルガノシロキサンを重合することにより得ることができる。
本発明に用いるオルガノシロキサンは、一般式ＲｍＳｉＯ（４−ｍ）／２（式中、Ｒは置換または非置換の１価の炭化水素基であり、ｍは０〜３の整数を示す）で表される構造単位を有するものであり、直鎖状、分岐状または環状構造を有するものでも良いが、環状構造を有するオルガノシロキサンが好ましい。このオルガノシロキサンの有する置換または非置換の１価の炭化水素基としては、例えばメチル基、エチル基、プロピル基、フェニル基およびそれらをシアノ基などで置換した置換炭化水素基などをあげることができる。
オルガノシロキサンの具体例としては、ヘキサメチルシクロトリシロキサン（Ｄ３）、オクタメチルシクロテトラシロキサン（Ｄ４）、デカチルシクロペンタシロキサン（Ｄ５）、ドデカメチルシクロヘキサシロキサン（Ｄ６）、トリメチルトリフェニルシクロトリシロキサンなどの環状化合物のほかに、直鎖状にあるいは分岐状のオルガノシロキサンをあげることができる。これらオルガノシロキサンは、単独でも、あるいは２種以上を併用することができる。
本発明に用いるポリオルガノシロキサン（Ａ）の重合ではグラフト交叉剤、必要によって架橋剤を使用することができる。
本発明に用いるグラフト交叉剤としては、例えばｐ−ビニルフェニルメチルジメトキシシラン、ｐ−ビニルフェニルエチルジメトキシシラン、２−（ｐ−ビニルフェニル）エチルメチルジメトキシシラン、３−（ｐ−ビニルベンゾイロキシ）プロピルメチルジメトキシシラン、ｐ−ビニルフェニルメチルジメトキシシラン、ビニルメチルジメトキシシラン、テトラビニルテトラメチルシクロシロキサン、アリルメチルジメトキシシラン、γ−メルカプトプロピルメチルジメトキシシラン、γ−メタクリロキシプロピルメチルジメトキシシラン等があげられる。
前記グラフト交叉剤の使用量は、オルガノシロキサンとグラフト交叉剤の合計を１００重量％として０．１〜０．４重量％であり、好ましくは０．１〜０．３５重量％であり、より好ましくは０．１５〜０．３重量％である。グラフト交叉剤の使用量が０．１重量％未満ではポリオルガノシロキサン含有グラフト共重合体（Ｄ）をパウダー状態で得ることが困難になる傾向にあり、グラフト交叉剤の使用量が０．４重量％を超えると最終成形体の耐衝撃性が低下する傾向がある。
本発明に用いる架橋剤としては、例えばメチルトリメトキシシラン、フェニルトリメトキシシラン、エチルトリエトキシシランなどの３官能性架橋剤、テトラエトキシシラン、１，３−ビス〔２−（ジメトキシメチルシリル）エチル〕ベンゼン、１，４−ビス〔２−（ジメトキシメチルシリル）エチル〕ベンゼン、１，３−ビス〔１−（ジメトキシメチルシリル）エチル〕ベンゼン、１−〔１−（ジメトキシメチルシリル）エチル〕−３−〔２−（ジメトキシメチルシリル）エチル〕ベンゼン、１−〔１−（ジメトキシメチルシリル）エチル〕−４−〔２−（ジメトキシメチルシリル）エチル〕ベンゼンなどの４官能性架橋剤をあげることができる。これら架橋剤は、１種単独で使用することも、あるいは２種以上を混合して用いることもできる。前記架橋剤を用いる場合その添加量は、ポリオルガノシロキサン（Ａ）に対して１０重量％以下、好ましくは３重量％以下を使用するのが好ましい。１０重量％を超えると、ポリオルガノシロキサン（Ａ）の柔軟性が損なわれるため、最終成形体の耐衝撃性改良効果が低下する傾向がある。
本発明のポリオルガノシロキサン（Ａ）の平均粒子径は、好ましくは０．００８〜０．６μｍであり、より好ましくは０．０１〜０．３μｍである。平均粒子径が０．００８μｍ未満では製造上ラテックスを安定的に得ることは難しく、０．６μｍを超えると最終成形体の耐衝撃性改良効果が低くなる傾向がある。
ポリオルガノシロキサン（Ａ）は、米国特許第２８９１９２０号、同第３２９４７２５号明細書などに記載されている方法、すなわちオルガノシロキサンおよびグラフト交叉剤を、アルキルベンゼンスルホン酸などの乳化剤の存在下で、例えばホモジナイザーなどの高速撹拌機を用いた高速せん断により水中に乳化分散した後、乳化重合する方法により、製造することが好ましい。アルキルベンゼンスルホン酸は、ポリオルガノシロキサンの乳化剤として作用すると共に、重合開始剤ともなるので好適である。この乳化剤の使用量は、オルガノシロキサンおよびグラフト交叉剤の合計量に対して、通常０．１〜５重量％、好ましくは０．３〜３重量％である。また、重合温度は、通常５〜１００℃である。
本発明のポリオルガノシロキサン含有グラフト共重合体（Ｄ）におけるポリオルガノシロキサン（Ａ）量は７２．５〜９５重量部である。ポリオルガノシロキサン（Ａ）量が７２．５重量部未満では、最終に得られる変性スチレン系樹脂組成物の耐衝撃性改良効果が低下する傾向にあり、９５重量部を超えると、ポリオルガノシロキサン含有グラフト共重合体（Ｄ）をパウダー状態で得ることが困難となる傾向がある。
本発明のポリオルガノシロキサン含有グラフト共重合体（Ｄ）におけるポリオルガノシロキサン（Ａ）量が８６〜９４．９９重量部の場合、ポリオルガノシロキサン含有グラフト共重合体（Ｄ）をパウダー状態で得るために単量体（Ｂ）は０．０１〜５重量部を重合し、さらにビニル系単量体（Ｃ）５〜１３．９９重量部を重合する必要がある。単量体（Ｂ）は、分子内に重合性不飽和結合を２つ以上含む多官能性単量体（ｂ−１）１００〜５０重量％、好ましくは１００〜８０重量％、およびその他の共重合可能なビニル単量体（ｂ−２）０〜５０重量％、好ましくは０〜２０重量％からなる。多官能性単量体（ｂ−１）の量が５０重量％未満では最終成形体の耐衝撃性改良効果が低下し、ポリオルガノシロキサン含有グラフト共重合体（Ｄ）をパウダー状態で得にくい傾向にある。単量体（Ｂ）成分が０．０１重量部未満ではポリオルガノシロキサン含有グラフト共重合体（Ｄ）がパウダー状で得られにくい傾向がある。５重量部を越えると最終成形体の耐衝撃性改良効果が低下する傾向がある。
多官能性単量体（ｂ−１）の具体例としては、メタクリル酸アリル、ジメタクリル酸エチレングリコール、ジメタクリル酸１，３−ブチレングリコール、ジビニルベンゼンなどがあげられる。これらは、単独で用いてもよく２種以上を組み合わせて用いてもよい。
その他の共重合可能な単量体（ｂ−２）の具体例としては、例えば、（ｉ）スチレン、α−メチルスチレン、ｐ−メチルスチレン、ｐ−ブチルスチレン、クロルスチレン、ブロムスチレンなどの芳香族ビニル系単量体、（ｉｉ）アクリロニトリル、メタクリロニトリルなどのシアン化ビニル系単量体、（ｉｉｉ）アクリル酸メチル、アクリル酸エチル、アクリル酸プロピル、アクリル酸ブチル、アクリル酸−２−エチルヘキシル、アクリル酸グリシジル、アクリル酸ヒドロキシエチル、メタクリル酸メチル、メタクリル酸エチル、メタクリル酸ブチル、メタクリル酸ラウリル、メタクリル酸グリシジル、メタクリル酸ヒドロキシエチルなどの（メタ）アクリル酸エステル系単量体、（ｉｖ）イタコン酸、（メタ）アクリル酸、フマル酸、マレイン酸などのカルボキシル基含有ビニル系単量体、（ｖ）マレイミド、Ｎ−メチルマレイミド、Ｎ−エチルマレイミド、Ｎ−プロピルマレイミド、Ｎ−ブチルマレイミド、Ｎ−フェニルマレイミド、Ｎ−（ｐ−メチルフェニル）マレイミドなどのマレイミド系単量体などがあげられる。これらは、単独で用いてもよく２種以上を組み合わせて用いてもよい。
本発明のポリオルガノシロキサン含有グラフト共重合体（Ｄ）におけるポリオルガノシロキサン（Ａ）量が７２．５重量部以上、８６重量部未満の場合、単量体（Ｂ）を用いなくても（Ａ）成分とビニル系単量体（Ｃ）を２７．５〜１４重量部重合することでポリオルガノシロキサン含有グラフト共重合体（Ｄ）をパウダー状態で得ることができる。
本発明のポリオルガノシロキサン含有グラフト共重合体（Ｄ）におけるビニル系単量体（Ｃ）は、ポリオルガノシロキサン含有グラフト共重合体（Ｄ）とゴム変性スチレン系樹脂（Ｅ）との相溶性を確保してゴム変性スチレン系樹脂（Ｅ）にポリオルガノシロキサン含有グラフト共重合体（Ｄ）を均一に分散させるために使用される成分である。具体的な単量体としては、前記ビニル系単量体（Ｂ）中のその他の共重合可能な単量体（ｂ−２）と同じものがあげられる。
本発明のポリオルガノシロキサン含有グラフト共重合体（Ｄ）における、ポリオルガノシロキサン（Ａ）存在下での単量体（Ｂ）の重合、さらなる（Ｃ）のグラフト重合は、通常の乳化重合によって得ることができる。
乳化重合によって得られたグラフト共重合体（Ｄ）ラテックスからポリマーを分離する方法としては、例えばラテックスに（ｉ）塩化カルシウム、塩化マグネシウム、硫酸マグネシウムなどのアルカリ土類金属塩、（ｉｉ）塩化ナトリウム、硫酸ナトリウムなどのアルカリ金属塩、（ｉｉｉ）塩酸、硫酸、リン酸などの無機酸および（ｉｖ）酢酸などの有機酸を添加することによりラテックスを凝固させた後、脱水乾燥する方法があげられる。また、凍結凝固法、スプレー乾燥法も使用することもできる。
得られたポリオルガノシロキサン含有グラフト共重合体（Ｄ）は、ゴム変性スチレン系樹脂（Ｅ）に配合され、耐衝撃性に優れた樹脂組成物を与える。
前記ゴム変性スチレン系樹脂（Ｅ）としては、耐衝撃性ポリスチレン（ＨＩＰＳ）、スチレン−ブタジエン−アクリロニトリル共重合体からなるＡＢＳ樹脂、前記ＡＢＳ樹脂のスチレンの一部または大部分をα−メチルスチレンまたはマレイミドなどに置き換えた耐熱ＡＢＳ樹脂、前記ＡＢＳ樹脂のブタジエンをエチレン−プロピレン系ゴムやポリブチルアクリレートなどに置き換えた（耐熱）ＡＥＳ樹脂または（耐熱）ＡＡＳ樹脂などがあげられる。これらのゴム変性スチレン系樹脂は、単独で用いてもよく、または２種以上の組み合わせで用いてよい。さらに、前記ゴム変性スチレン系樹脂（Ｅ）とポリカーボネート、ポリアミド、ポリブチレンテレフタレート、ポリエチレンテレフタレートなどの１種または２種以上を組み合わせて用いてもよい。
ゴム変性スチレン系樹脂（Ｅ）に対する前記ポリオルガノシロキサン含有グラフト共重合体（Ｄ）の配合量としては、耐衝撃性、加工性の点から、ゴム変性スチレン系樹脂９９．９〜９７重量％に対し０．１〜３重量％であり、さらには９９．９〜９９．１重量部に対し０．１〜０．９重量％配合することが好ましい。ポリオルガノシロキサン含有グラフト共重合体（Ｄ）の配合量が０．１重量％未満では最終成形体の耐衝撃性改良効果が低下する傾向があり、３重量％を超えると加工性が低下する（成形品の表面に黒スジが発生する等の不具合が発生する）傾向がある。
ポリオルガノシロキサン含有グラフト共重合体（Ｄ）とゴム変性スチレン系樹脂（Ｅ）との樹脂組成物の製造は、ヘンシェルミキサー、リボンブレンダーなどで混合した後、ロール、単軸押出機、２軸押出機、ニーダーなどの溶融混練機で混練することにより行うことができる。
この際、樹脂組成物には、通常使用される配合剤を、例えば顔料、着色剤、熱安定剤、酸化防止剤、可塑剤、滑剤、紫外線吸収剤、光安定剤、帯電防止剤などを配合することができる。
得られた耐衝撃性樹脂組成物の成形法としては、通常の熱可塑性樹脂組成物の成形に用いられる成形法、すなわち、射出成形法、押出成形法、ブロー成形法、カレンダー成形法などを適用することができる。
【実施例】  以下、本発明を実施例に基づき具体的に説明するが、本発明はこれらのみに限定するものではない。
なお、実施例および比較例における評価方法を、以下にまとめて示す。
〔重合転化率〕
ラテックスを１２０℃の熱風乾燥機で１時間乾燥して固形成分量を求め、（固形成分量／仕込み単量体量）×１００（％）の計算式にて算出した。
〔体積平均粒子径〕
ポリオルガノシロキサン粒子の体積平均粒子径を、ラテックスの状態で測定した。測定装置として、ＬＥＥＤ＆ＮＯＲＴＨＲＵＰ  ＩＮＳＴＲＵＭＥＮＴＳ社のＭＩＣＲＯＴＲＡＣ  ＵＰＡを用いて、光散乱法により体積平均粒子径（μｍ）を測定した。
〔粉体特性〕
ポリオルガノシロキサン含有グラフト共重合体ラテックスを凝固、脱水、乾燥した後のパウダー状態を、下記基準で評価した。
◎：パウダー表面に粘着感がなく、良好なパウダーが得られた。
○：パウダー表面に粘着感があるものの、パウダーが得られた。
×：大きな塊となり、パウダーが得られなかった。
〔耐衝撃性〕
ペレット状の樹脂組成物を、射出成形機（（株）ファナック製、ＦＡＳ−７５Ｄ）を用いてシリンダー設定温度２４０℃にて、１／４インチバー形状（１２７×１２．７×厚み６．３５ｍｍ）の試験片を作製した。該試験片を、ＡＳＴＭ  Ｄ−２５６に準じて、２３℃にてノッチ付きＩＺＯＤ衝撃強度（単位：Ｊ／ｍ）を測定した。
〔引張り強度〕
ペレット状の樹脂組成物を、射出成形機（（株）ファナック製、ＦＡＳ−７５Ｄ）を用いてシリンダー設定温度２４０℃にてＡＳＴＭ  Ｄ−６３８記載のＡＳＴＭ−１号ダンベル（厚み３ｍｍ）の試験片を作製した。該試験片を、ＡＳＴＭＤ−６３８に準じて、２３℃にてオートグラフ（島津製作所製、ＤＳＳ−２０００）を用いて引張速度１０ｍｍ／秒で引張強度（単位：ＭＰａ）を測定した。
〔成形加工性〕
ペレット状の樹脂組成物を、射出成形機（（株）ファナック製、ＦＡＳ−１００Ｂ）を用いてシリンダー設定温度２４０℃にて平板（１００×１５０ｍｍ、厚さ２ｍｍ）を２０枚連続成形し、成形品の表面を目視にて下記基準で評価した。
○：２０枚中すべてに表面不具合（黒スジの発生）が観察されない。
×：黒いスジ状の表面不具合が１枚以上観察された。
（Ａ）ポリオルガノシロキサン含有グラフト共重合体の製造
（製造例１）ポリオルガノシロキサン含有グラフト共重合体（Ｄ−１）の製造
撹拌機、還流冷却器、窒素吹込口、単量体追加口および温度計を備えた反応器に、純水３００重量部、オクタメチルシクロテトラシロキサン９９．８重量部、３−メルカプトプロピルジメトキシメチルシラン０．２重量部およびドデシルベンゼンスルホン酸ソーダ０．５重量部（固形分）からなる混合物をホモミキサー（ＴＯＫＵＳＨＵ  ＫＩＫＡ  ＫＯＧＹＯ製モデルＭ）で７０００ｒｐｍで５分間撹拌してエマルジョンを調製したものを一括投入した。
次に、ドデシルベンゼンスルホン酸１．５重量部を１０重量％水溶液として添加し、撹拌しながら窒素気流下で８０℃まで昇温した。８０℃で１０時間撹拌を続けた後、２３℃に冷却して２０時間放置した。その後、水酸化ナトリウム水溶液を添加して、得られたラテックスのｐＨを６．５に調節して重合を終了し、ポリオルガノシロキサン（Ａ−１）ラテックスを得た。得られたポリオルガノシロキサン（Ａ−１）ラテックスの体積平均粒子径は、０．１９μｍであった。
続いて、撹拌機、還流冷却器、窒素吹込口、単量体追加口および温度計を備えた反応器に、純水２５０重量部、および上記ポリオルガノシロキサン（Ａ−１）ラテックス８９重量部（固形分換算）を仕込み、撹拌しながら窒素気流下で６０℃まで昇温した。６０℃到達後、ナトリウムホルムアルデヒドスルホキシレート０．２重量部、エチレンジアミン４酢酸２ナトリウム０．０１重量部および硫酸第一鉄（七水塩）０．００２５重量部を加えた後、メタクリル酸アリル１重量部およびクメンハイドロパーオキサイド０．０１重量部の混合物を一括追加し、６０℃で１時間撹拌を続けた。その後、アクリロニトリル２．５重量部、スチレン７．５重量部、クメンハイドロパーオキサイド０．０１重量部の混合物を１時間かけて滴下追加し、追加終了後１時間撹拌を続けて、グラフト共重合体（Ｄ−１）ラテックスを得た。重合転化率は９９％であった。
得られたラテックスに対して塩化カルシウム４重量部を５重量％水溶液として添加し、凝固スラリーを得た。凝固スラリーを９５℃まで加熱した後、５０℃まで冷却して脱水後、乾燥させてパウダー状のポリオルガノシロキサン含有グラフト共重合体（Ｄ−１）を得た。
（製造例２〜１４）ポリオルガノシロキサン含有グラフト共重合体（Ｄ−２〜１４）
表１に示したように、ポリオルガノシロキサン製造時のオルガノシロキサン、３−メルカプトプロピルジメトキシメチルシランの組成比およびドデシルベンゼンスルホン酸ソーダ量を変更した以外は、製造例１と同様にしてポリオルガノシロキサンラテックス（Ａ−２）〜（Ａ−８）を得た。
表２に示したように、ポリオルガノシロキサン（Ａ）、メタクリル酸アリル（Ｂ）およびビニル系単量体（Ｃ）の組成を変更した以外は、製造例１と同様にしてパウダー状のポリオルガノシロキサン含有グラフト共重合体（Ｄ−２）〜（Ｄ−１４）を得た。
（製造例１５）ポリオルガノシロキサン含有グラフト共重合体（Ｄ−１５）
表１に示したように、ポリオルガノシロキサン製造時のグラフト交叉剤を３−メルカプトプロピルジメトキシメチルシランから３−メタクリロキシプロピルメチルジメトキシシランに変更した以外は、製造例１と同様にしてポリオルガノシロキサンラテックス（Ａ−９）を得た。
表２に示したように、得られたポリオルガノシロキサンラテックス（Ａ−９）を用いた以外は、製造例１と同様にしてパウダー状のポリオルガノシロキサン含有グラフト共重合体（Ｄ−１５）を得た。
ポリオルガノシロキサン（Ａ−１）〜（Ａ−９）の重合組成および体積平均粒子径を表１に示す。
ポリオルガノシロキサン含有グラフト共重合体（Ｄ−１）〜（Ｄ−１５）の単量体組成、重合転化率および得られたパウダー状態を表２に示す。
2004111125.tif 000002
2004111125.tif 000003
（Ｂ）ゴム変性スチレン系樹脂の製造
（製造例１６）ゴム変性スチレン系樹脂（Ｅ−１）
撹拌機、還流冷却器、窒素吹込口、単量体追加口および温度計を備えた反応器に、純水２００重量部、パルミチン酸ナトリウム０．７重量部（固形分）を仕込み、撹拌しながら窒素気流下で４５℃まで昇温し、ナトリウムホルムアルデヒドスルホキシレート０．３重量部、エチレンジアミン４酢酸２ナトリウム０．０１重量部および硫酸第一鉄（七水塩）０．００２５重量部を加えた。１段目の単量体としてブチルアクリレート７５重量部、トリアリルシアヌレート０．３重量部およびクメンハイドロパーオキサイド０．０３７重量部の混合物を６時間かけて連続滴下追加し、追加終了後、４５℃で１時間撹拌した。この際、滴下開始後１．５時間目および３時間目に各々パルミチン酸ナトリウム０．２５重量部（固形分）を添加した。続いて、２段目の単量体としてブチルアクリレート２５重量部、トリアリルシアヌレート０．４重量部およびクメンハイドロパーオキサイド０．０１３重量部の混合物を３時間かけて連続滴下追加し、追加終了後、４５℃で１時間撹拌し、重合を終了した。重合転化率は９９％であった。得られたアクリル系ゴム重合体のラテックスの体積平均粒子径は０．０９２μｍであった。
続いて、撹拌機、還流冷却器、窒素吹込口、単量体追加口および温度計を備えた反応器に、純水２５０重量部、および上記アクリル系ゴム重合体ラテックス５０重量部（固形分換算）を仕込み、撹拌しながら窒素気流下で６５℃まで昇温し、パルミチン酸ナトリウム０．３重量部、ナトリウムホルムアルデヒドスルホキシレート０．２重量部、エチレンジアミン４酢酸２ナトリウム０．０１重量部および硫酸第一鉄（七水塩）０．００２５重量部を加えた後、アクリロニトリル１２重量部、スチレン３８重量部およびクメンハイドロパーオキサイド０．３重量部の混合物を５時間かけて連続滴下追加し、追加終了後、６５℃で２時間撹拌し、重合を終了し、アクリル系ゴム含有グラフト共重合体（ｅ−１）のラテックスを得た。重合転化率は９８％であった。
他方、撹拌機、還流冷却器、窒素吹込口、単量体追加口および温度計を備えた反応器に、純水２５０重量部およびパルミチン酸ナトリウム０．５重量部（固形分）を仕込み、撹拌しながら窒素気流下で７０℃まで昇温した。７０℃到達後、ナトリウムホルムアルデヒドスルホキシレート０．４重量部、エチレンジアミン４酢酸２ナトリウム０．０１重量部、硫酸第一鉄（七水塩）０．００２５重量部を加えた後、アクリロニトリル２８重量部、スチレン７２重量部、クメンハイドロパーオキサイド０．２重量部およびｔ−ドデシルメルカプタン０．３重量部の混合物を８時間かけて連続滴下追加した。この際、滴下開始後１．５時間目および３時間目に各々パルミチン酸ナトリウム０．５重量部（固形分）を添加した。追加終了後７０℃で２時間撹拌し、重合を終了し、重合体（ｅ−２）のラテックスを得た。重合転化率は９８％であった。
得られたアクリル系ゴム含有グラフト共重合体（ｅ−１）ラテックスおよび重合体（ｅ−２）ラテックスを６０：４０の重量割合で混合した後、塩化カルシウム３重量部を５重量％水溶液として添加し、凝固スラリーを得た。凝固スラリーを９５℃まで加熱した後、５０℃まで冷却して脱水後、乾燥させてパウダー状のゴム変性スチレン系樹脂（Ｅ−１）を得た。
（製造例１７）ゴム変性スチレン系樹脂（Ｅ−２）
１００Ｌ耐圧重合機に純水２００重量部を仕込み、重合機内を脱気し、窒素置換した後、ブタジエン１００重量部、ロジン酸カリウム０．３重量部、ロジン酸ナトリウム０．１重量部、炭酸ナトリウム０．０５重量部および過硫酸カリウム０．２重量部を仕込んだ。６０℃まで昇温して重合を開始し、３０時間重合を継続させた。得られたジエン系ゴム重合体ラテックスの体積平均粒子径は０．２３１２μｍであり、重合転化率は９５％であった。
続いて、撹拌機、還流冷却器、窒素吹込口、単量体追加口および温度計を備えた反応器に、純水２５０重量部、および上記ジエン系ゴム重合体ラテックス７０重量部（固形分換算）を仕込み、撹拌しながら窒素気流下で６５℃まで昇温し、ナトリウムホルムアルデヒドスルホキシレート０．２重量部、エチレンジアミン４酢酸２ナトリウム０．０１重量部および硫酸第一鉄（七水塩）０．００２５重量部を加えた後、アクリロニトリル８重量部、スチレン２２重量部、クメンハイドロパーオキサイド０．３重量部の混合物を５時間かけて連続滴下追加し、追加終了後６５℃で２時間撹拌し、重合を終了し、ジエン系ゴム含有グラフト共重合体（ｅ−３）のラテックスを得た。重合転化率は９８％であった。
得られたジエン系ゴム含有グラフト共重合体（ｅ−３）ラテックスと製造例７で得られた重合体（ｅ−２）ラテックスを２０：８０の重量割合で混合し、フェノール系抗酸化剤（旭電化工業（株）製ＡＯ−５０）０．５重量部を加えた後、塩化カルシウム３重量部を５重量％水溶液として添加し、凝固スラリーを得た。凝固スラリーを９５℃まで加熱した後、５０℃まで冷却して脱水後、乾燥させてパウダー状のゴム変性スチレン系樹脂（Ｅ−２）を得た。
【実施例１】  ゴム変性スチレン系樹脂（Ｅ−１）９９．７重量部、ポリオルガノシロキサン含有グラフト共重合体（Ｄ−１）０．３重量部、エチレンビスステアリルアミド１重量部およびフェノール系抗酸化剤（旭電化工業（株）製、ＡＯ−２０）０．２重量部を配合し、ヘンシェルミキサー（カワタ（株）製、ＳＭＶ−２０）を用いて５分間撹拌してブレンドした。さらに、ベント式単軸押出機（（株）タバタ製ＨＶ−４０−２８）を用いてシリンダー設定温度２３０℃にて溶融混練して、樹脂組成物のペレットを製造した。得られたペレットを、射出成形機（（株）ファナック製、ＦＡＳ−７５Ｄ）を用いて、シリンダー設定温度２４０℃にて必要な試験片を射出成形して作製し、物性評価を行った。その評価結果を表３に示す。
【実施例２〜１０】
表３に示したように、ポリオルガノシロキサン含有グラフト共重合体およびゴム変性スチレン系樹脂の組成を変更した以外は、実施例１と同様にペレットを製造し、その後、射出成形を行って試験片を作製し物性評価を行った。その評価結果を表３に示す。
2004111125.tif 000004
（比較例１〜１３）
表４に示したように、ポリオルガノシロキサン含有グラフト共重合体およびゴム変性スチレン系樹脂の組成を変更した以外は、実施例１と同様にペレットを製造し、その後、射出成形を行って試験片を作製し物性評価を行った。その評価結果を表４に示す。
ただし、比較例４と比較例１３に関しては、表２に示したようにポリオルガノシロキサン含有グラグト重合体（Ｄ）のパウダー特性が悪く、通常の方法ではペレット、および試験片の作成は困難であったが、物性評価のため一旦パウダー状に加工した後、ペレットを製造した。
2004111125.tif 000005
（比較例１４）
表４に示したように、ポリオルガノシロキサン含有グラフト共重合体（Ｄ−１）の代替としてシリコーンオイル（東レ・ダウコーニング・シリコーン（株）製、ＳＨ−２００（粘度１００００ｃＳＴ））０．３重量部を使用した以外は、実施例１と同様にペレットを製造し、その後、射出成形を行って試験片を作製し、物性評価を行った。その評価結果を表４に示す。
（比較例１５）
樹脂組成比率をゴム変性スチレン系樹脂（Ｅ−１）９９．２重量部およびシリコーンオイル０．８重量部に変更した以外は、比較例１４と同様にしてペレットを製造し、射出成形を行って試験片を作製し、その後、射出成形を行って試験片を作製し、物性評価を行った。その結果を表４に示す。
本発明のポリオルガノシロキサン含有グラフト共重合体は、粉体特性に優れ、ゴム変性スチレン系樹脂に該共重合体を少量配合した樹脂組成物より得られた成形品は耐衝撃性、引張強度および成形加工性に優れる。
【産業上の利用可能性】  本発明の特定組成のポリオルガノシロキサン含有グラフト共重合体をゴム変性スチレン系樹脂に少量配合した樹脂組成物は、ゲーム機、電話機、携帯電話機、ノート型パソコン、デスクトップ型パソコン、プリンター、コピー機、ファクシミリなどのＯＡ機器のハウジングや部品、電気冷蔵庫、ルームエアコン、電気洗濯機、掃除機などの家庭電気機器のハウジングや部品、レジスター、コンソールボックス、ピラー、センターパネル、メーターパネル、コントロールスイッチパネル、コラムカバーなどの自動車内装部材、ラジエーターグリル、ホイルキャップ、ホイルカバー、外装ピラー、センターピラー、ランプハウジング、ドアミラーハウジングなどの自動車外装部材などに利用することが可能である。
【国際調査報告】
2004111125.tif 000006
2004111125.tif 000007
2004111125.tif 000008
2004111125.tif 000009